(57)【特許請求の範囲】
【請求項１】
正極と、負極と、電解液とを含むリチウム二次電池であって、前記電解液は、重合性化合物又は重合体を含み、前記重合性化合物は、芳香族官能基と重合性官能基とを有するもの、及びハロゲンを含むハロゲン含有官能基と重合性官能基とを有するものを含み、前記重合体は、前記ハロゲン含有官能基と前記芳香族官能基と前記重合性官能基の残基とを有するものを含むことを特徴とするリチウム二次電池。
【請求項２】
前記重合性化合物は、さらに、極性の高い官能基を有する高極性官能基と重合性官能基とを有するものを含み、前記重合体は、さらに、前記高極性官能基を有するものであることを特徴とする請求項１記載のリチウム二次電池。
【請求項３】
前記芳香族官能基は、前記ハロゲン含有官能基を有することを特徴とする請求項１又は２に記載のリチウム二次電池。
【請求項４】
前記重合性化合物は、下記化学式（１）又は（２）で表されるもの並びに下記化学式（３）及び（４）で表されるものを含むことを特徴とする請求項１〜３のいずれか一項に記載のリチウム二次電池。
【化１】
0005546435.tif 000019
【化２】
0005546435.tif 000020
【化３】
0005546435.tif 000021
【化４】
0005546435.tif 000022
（式中、Ｚ１、Ｚ２及びＺ３は、重合性官能基である。Ｘは、炭素数１〜２０の炭化水素基又はオキシアルキレン基である。Ａは、芳香族官能基である。Ｙは、ハロゲンを含むハロゲン含有官能基である。Ｗは、極性の高い官能基を有する高極性官能基である。）
【請求項５】
前記重合性化合物を重合して得られる重合体を含むことを特徴とする請求項４記載のリチウム二次電池。
【請求項６】
前記重合体は、下記化学式（５）又は（６）で表されるものを含むことを特徴とする請求項１〜５のいずれか一項に記載のリチウム二次電池。
【化５】
0005546435.tif 000023
【化６】
0005546435.tif 000024
（式中、Ｚｐ１、Ｚｐ２及びＺｐ３は、重合性官能基の残基である。Ｘは、炭素数１〜２０の炭化水素基又はオキシアルキレン基である。Ａは、芳香族官能基である。Ｙは、ハロゲンを含むハロゲン含有官能基である。Ｗは、極性の高い官能基を有する高極性官能基である。ａ、ｂ及びｃは、モル基準による比率を表す。）
【請求項７】
前記重合体は、下記化学式（７）で表されることを特徴とする請求項６記載のリチウム二次電池。
【化７】
0005546435.tif 000025
（式中、Ｒ１は、水素原子、脂肪族炭化水素、脂環式炭化水素基又は芳香族基である。Ｒ２は、ハロゲンを含むハロゲン含有官能基である。Ｒ３は、オキシアルキレン基、シアノ基、アミノ基又はヒドロキシル基を有する官能基である。Ｒ４、Ｒ５及びＲ６は、水素原子又は炭化水素基である。ａ、ｂ及びｃは、モル基準による比率を表す。）
【請求項８】
前記ハロゲンは、臭素又は塩素であることを特徴とする請求項１〜７のいずれか一項に記載のリチウム二次電池。
【請求項９】
請求項１〜８のいずれか一項に記載のリチウム二次電池に含まれる前記重合性化合物又は前記重合体を含むことを特徴とするリチウム二次電池用電解液。
【請求項１０】
請求項１〜８のいずれか一項に記載のリチウム二次電池に含まれる前記重合性化合物又は前記重合体を有効成分とすることを特徴とするリチウム二次電池用過充電抑制剤。
【請求項１１】
請求項１〜８のいずれか一項に記載のリチウム二次電池に用いる重合体を製造する方法であって、芳香族官能基と重合性官能基とを有する重合性化合物、及びハロゲンを含むハロゲン含有官能基と重合性官能基とを有する重合性化合物を含む混合物を作製し、前記重合性化合物を重合することを特徴とする重合体の製造方法。
【請求項１２】
前記混合物は、さらに、極性の高い官能基を有する高極性官能基と重合性官能基とを有する重合性化合物を含むことを特徴とする請求項１１記載の重合体の製造方法。
【請求項１３】
前記芳香族官能基は、前記ハロゲン含有官能基を有することを特徴とする請求項１１又は１２に記載の重合体の製造方法。
【請求項１４】
前記混合物は、下記化学式（１）又は（２）で表される重合性化合物及び下記化学式（３）及び（４）で表される重合性化合物を含むことを特徴とする請求項１１〜１３のいずれか一項に記載の重合体の製造方法。
【化８】
0005546435.tif 000026
【化９】
0005546435.tif 000027
【化１０】
0005546435.tif 000028
【化１１】
0005546435.tif 000029
（式中、Ｚ１、Ｚ２及びＺ３は、重合性官能基である。Ｘは、炭素数１〜２０の炭化水素基又はオキシアルキレン基である。Ａは、芳香族官能基である。Ｙは、ハロゲンを含むハロゲン含有官能基である。Ｗは、極性の高い官能基を有する高極性官能基である。）
【請求項１５】
前記混合物に重合開始剤を混合して反応させることを特徴とする請求項１１〜１４のいずれか一項に記載の重合体の製造方法。
【請求項１６】
前記ハロゲンは、臭素又は塩素であることを特徴とする請求項１１〜１５のいずれか一項に記載の重合体の製造方法。
【発明の詳細な説明】
【技術分野】
【０００１】
本発明は、リチウム二次電池に関する。
【背景技術】
【０００２】
リチウム二次電池は、高エネルギー密度を有することから、その特性を生かして、ノートパソコンや携帯電話などに広範に利用されている。近年では、二酸化炭素の増加に伴う地球温暖化防止の観点から、電気自動車への関心が高まり、その電源としてもリチウム二次電池の適用が検討されている。
【０００３】
このような優れた特性を持つリチウム二次電池であるが、課題もある。その一つとして、安全性の向上があり、なかでも、過充電時の安全性を確保することが重要な課題である。
【０００４】
リチウム二次電池が過充電されると、電池の熱安定性が低下し、電池の安全性が低下する可能性がある。そのため、現在のリチウム二次電池は、過充電状態を検知して充電を停止する制御回路を備え、安全性を確保している。過充電状態の検知は、電池電圧をモニタリングすることにより行う。しかし、電池の作動電圧と過充電状態の電圧との差は小さく、制御回路で過充電を適切に検知することは難しかった。また、万が一制御回路が故障した場合、過充電が起こる可能性もあるため、リチウム二次電池自体の過充電時における安全性の確保が重要である。
【０００５】
特許文献１には、電池の高温保存時に発生するガス発生を抑制するため、電池に臭素を有する芳香族官能基を含む高分子化合物を添加する技術が開示されている。
【０００６】
また、特許文献２には、電池にハロゲンを有する芳香族化合物を加えて、電池の低温特性を改善する技術が開示されている。
【先行技術文献】
【特許文献】
【０００７】
【特許文献１】特開２００６−０５４１６７号公報
【特許文献２】特開２００１−１８５２１３号公報
【発明の概要】
【発明が解決しようとする課題】
【０００８】
特許文献１及び２に記載された化合物を添加した場合、電池特性が低下する傾向がある。また、これらの化合物を添加すると、過充電時の正極の熱安定性を向上させる効果は認められるが、負極の熱安定性を低下させてしまい、過充電時の電池の安全性を確保することは難しい。
【０００９】
本発明の目的は、過充電時に反応し、正極にラジカルトラップ効果を有する高分子層を形成させ、過充電時の電池の安全性を確保することにある。
【課題を解決するための手段】
【００１０】
本発明のリチウム二次電池においては、電解質は、重合性化合物又は重合体を含み、前記重合性化合物は、芳香族官能基と重合性官能基とを有するもの、及びハロゲンを含むハロゲン含有官能基と重合性官能基とを有するものを含み、前記重合体は、前記ハロゲン含有官能基と前記芳香族官能基と前記重合性官能基の残基とを有するものを含む。
【発明の効果】
【００１１】
本発明によれば、電池の性能を低下させることなく、過充電時の電池の安全性を高めることが可能になる。
【図面の簡単な説明】
【００１２】
【図１】実施例のリチウム二次電池（筒型リチウムイオン電池）を示す部分断面図である。
【図２】実施例のリチウム二次電池（ラミネート型リチウムイオン電池）を示す断面図である。
【図３】実施例のリチウム二次電池（角型リチウムイオン電池）を示す斜視図である。
【図４】図３のＡ−Ａ断面図である。
【発明を実施するための形態】
【００１３】
本発明者は、鋭意検討の結果、過充電時、正極電位が高くなると反応し、正極にラジカルトラップ効果のあるハロゲンを含む高分子層を形成させることができる過充電抑制剤を見出した。この過充電抑制剤は、電池の作動電圧内では電気化学的安定性が高く、電池性能を損なうことなく使用することができる。
【００１４】
以下、本発明の一実施形態に係るリチウム二次電池及びその製造方法及び前記リチウム二次電池に用いる重合体の製造方法について説明する。
【００１５】
前記リチウム二次電池は、正極、負極、及び正極と負極との間に挟まれたセパレータを含む電極群と、電解液とを含む。
【００１６】
ここで、正極は、正極材料を集電板に塗布することにより形成されている。また、負極は、負極材料を集電板に塗布することにより形成されている。
【００１７】
前記リチウム二次電池においては、重合性化合物又は重合体を含み、重合性化合物は、芳香族官能基と重合性官能基とを有するもの、及びハロゲンを含むハロゲン含有官能基と重合性官能基とを有するものを含み、重合体は、ハロゲン含有官能基と前記芳香族官能基と重合性官能基の残基とを有するものを含む。
【００１８】
前記リチウム二次電池において、重合性化合物は、さらに、極性の高い官能基を有する高極性官能基と重合性官能基とを有するものを含み、重合体は、さらに、高極性官能基を有するものである。
【００１９】
前記リチウム二次電池において、芳香族官能基は、ハロゲン含有官能基を有する。
【００２０】
前記リチウム二次電池において、重合性化合物は、下記化学式（１）又は（２）で表されるもの並びに下記化学式（３）及び（４）で表されるものを含む。
【００２１】
【化１】
0005546435.tif 000002
【００２２】
【化２】
0005546435.tif 000003
【００２３】
【化３】
0005546435.tif 000004
【００２４】
【化４】
0005546435.tif 000005
【００２５】
（式中、Ｚ１、Ｚ２及びＺ３は、重合性官能基である。Ｘは、炭素数１〜２０の炭化水素基又はオキシアルキレン基である。Ａは、芳香族官能基である。Ｙは、ハロゲンを含むハロゲン含有官能基である。Ｗは、極性の高い官能基を有する高極性官能基である。）
前記リチウム二次電池は、前記重合性化合物を重合して得られる重合体を含む。
【００２６】
前記リチウム二次電池において、重合体は、下記化学式（５）又は（６）で表されるものを含む。
【００２７】
【化５】
0005546435.tif 000006
【００２８】
【化６】
0005546435.tif 000007
【００２９】
（式中、Ｚｐ１、Ｚｐ２及びＺｐ３は、重合性官能基の残基である。Ｘは、炭素数１〜２０の炭化水素基又はオキシアルキレン基である。Ａは、芳香族官能基である。Ｙは、ハロゲンを含むハロゲン含有官能基である。Ｗは、極性の高い官能基を有する高極性官能基である。ａ、ｂ及びｃは、モル基準による比率を表す。）
前記リチウム二次電池において、重合体は、下記化学式（７）で表される。
【００３０】
【化７】
0005546435.tif 000008
【００３１】
（式中、Ｒ１は、水素原子、脂肪族炭化水素、脂環式炭化水素基又は芳香族基である。Ｒ２は、ハロゲンを含むハロゲン含有官能基である。Ｒ３は、オキシアルキレン基、シアノ基、アミノ基又はヒドロキシル基を有する官能基である。Ｒ４、Ｒ５及びＲ６は、水素原子又は炭化水素基である。ａ、ｂ及びｃは、モル基準による比率を表す。）
前記リチウム二次電池において、ハロゲンは、臭素又は塩素であることが望ましい。
【００３２】
前記リチウム二次電池において、重合性化合物又は重合体は、電解液に含まれる。
【００３３】
前記リチウム二次電池に含まれる前記重合性化合物又は前記重合体は、過充電抑制剤の有効成分として作用する。
【００３４】
前記重合体の製造方法は、芳香族官能基と重合性官能基とを有する重合性化合物、及びハロゲンを含むハロゲン含有官能基と重合性官能基とを有する重合性化合物を含む混合物を作製し、前記重合性化合物を重合する。
【００３５】
前記重合体の製造方法において、混合物は、さらに、極性の高い官能基を有する高極性官能基と重合性官能基とを有する重合性化合物を含む。
【００３６】
前記重合体の製造方法において、芳香族官能基は、前記リン含有官能基を有する。
【００３７】
前記重合体の製造方法において、混合物は、上記化学式（１）又は（２）で表される重合性化合物及び上記化学式（３）及び（４）で表される重合性化合物を含む。
【００３８】
前記重合体の製造方法において、混合物に重合開始剤を混合して反応させることが望ましい。
【００３９】
重合性官能基は、重合反応を起こすものであれば特に限定はされないが、ビニル基、アクリロイル基またはメタクリロイル基などの不飽和二重結合を有する有機基が好適に用いられる。
【００４０】
炭素数１〜２０の炭化水素基としては、例えば、メチレン基、エチレン基、プロピレン基、イソプロピレン基、ブチレン基、イソブチレン基、ジメチルエチレン基、ペンチレン基、ヘキシレン基、ヘプチレン基、オクチレン基、イソオクチレン基、デシレン基、ウンデシレン基、ドデシレン基などの脂肪族炭化水素基、シクロヘキシレン基、ジメチルシクロヘキシレン基などの脂環式炭化水素基などが挙げられる。
【００４１】
オキシアルキレン基としては、オキシメチレン基、オキシエチレン基、オキシプロピレン基、オキシブチレン基、オキシテトラメチレン基が挙げられる。
【００４２】
芳香族官能基は、Ｈｕｃｋｅｌ則を満たす炭素数２０以下の官能基である。具体的には、シクロヘキシルベンジル基、ビフェニル基、フェニル基及びその縮合体であるナフチル基、アントリル基、フェナントリル基、トリフェニレン基、ピレン基、クリセン基、ナフタセン基、ピセン基、ペリレン基、ペンタフェン基、ペンタセン基、アセナフチレン基などが挙げられる。これらの芳香族官能基の一部は、置換されていてもよい。また、芳香族官能基は、芳香族環内に炭素以外の元素を含んでもよい。ここでいう元素は、具体的には、Ｓ、Ｎ、Ｓｉ、Ｏなどである。電気学的安定性の観点から、フェニル基、シクロヘキシルベンジル基、ビフェニル基、ナフチル基、アントラセン基及びテトラセン基が好ましく、シクロヘキシルベンジル基及びビフェニル基が特に好ましい。
【００４３】
適切な芳香族官能基を選択することにより、過充電時に重合体が正極の表面に皮膜を形成して、正極の熱安定性を向上することができる。
【００４４】
重合体とは、重合性化合物を重合することで得られる化合物をいう。
【００４５】
本発明においては、重合性化合物及び重合体のどちらも用いることが可能であるが、電気化学的安定性の観点からは、重合性化合物を事前に重合させ、重合体を作製した後、精製を行った重合体を用いることが好ましい。
【００４６】
重合は、従来から知られているバルク重合、溶液重合及び乳化重合のうちいずれによってもよい。また、重合方法は、特に限定はされないが、ラジカル重合が好適に用いられる。重合に際しては、重合開始剤を用いても用いなくてもよく、取り扱いの容易さの点からはラジカル重合開始剤を用いるのが好ましい。ラジカル重合開始剤を用いた重合方法は、通常行われている温度範囲および重合時間で行うことができる。
【００４７】
重合開始剤の配合量は、重合性化合物１００重量部に対して０．１〜２０重量部であり、好ましくは０．３〜５重量部である。
【００４８】
ラジカル重合開始剤としては、ｔ−ブチルペルオキシピバレート、ｔ−ヘキシルペルオキシピバレート、メチルエチルケトンペルオキシド、シクロヘキサノンペルオキシド、１、１−ビス（ｔ−ブチルペルオキシ）−３、３、５−トリメチルシクロヘキサン、２、２−ビス（ｔ−ブチルペルオキシ）オクタン、ｎ−ブチル−４、４−ビス（ｔ−ブチルペルオキシ）バレレート、ｔ−ブチルハイドロペルオキシド、クメンハイドロペルオキシド、２、５−ジメチルヘキサン−２、５−ジハイドロペルオキシド、ジ−ｔ−ブチルペルオキシド、ｔ−ブチルクミルペルオキシド、ジクミルペルオキシド、α、α’−ビス（ｔ−ブチルペルオキシｍ−イソプロピル）ベンゼン、２、５−ジメチル−２、５−ジ（ｔ−ブチルペルオキシ）ヘキサン、２、５−ジメチル−２、５−ジ（ｔ−ブチルペルオキシ）ヘキサン、ベンゾイルペルオキシド、ｔ−ブチルペルオキシプロピルカーボネート等の有機過酸化物や、２、２’−アゾビスイソブチロニトリル、２、２’−アゾビス（２−メチルブチロニトリル）、２、２’−アゾビス（４−メトキシ−２、４−ジメチルバレロニトリル）、２、２’−アゾビス（２、４−ジメチルバレロニトリル）、１、１’−アゾビス（シクロヘキサン−１−カルボニトリル）、２−（カルバモイルアゾ）イソブチロニトリル、２−フェニルアゾ−４−メトキシ−２、４−ジメチル−バレロニトリル、２、２−アゾビス（２−メチル−Ｎ−フェニルプロピオンアミジン）二塩酸塩、２、２’−アゾビス［Ｎ−（４−クロロフェニル）−２−メチルプロピオンアミジン］二塩酸塩、２、２’−アゾビス［Ｎ−ヒドロキシフェニル］−２−メチルプロピオンアミジン］二塩酸塩、２、２’−アゾビス［２−メチル−Ｎ−（フェニルメチル）プロピオンアミジン］二塩酸塩、２、２’−アゾビス［２メチル−Ｎ−（２−プロペニル）プロピオンアミジン］二塩酸塩、２、２’−アゾビス（２−メチルプロピオンアミジン）二塩酸塩、２、２’−アゾビス［Ｎ−（２−ヒドロキシエチル）−２−メチルプロピオンアミジン］二塩酸塩、２、２’−アゾビス［２−（５−メチル−２−イミダゾリン−２−イル）プロパン］二塩酸塩、２、２’−アゾビス［２−（２−イミダゾリン−２−イル）プロパン］二塩酸塩、２、２’−アゾビス［２−（４、５、６、７−テトラヒドロ−１Ｈ−１、３−ジアゼピン−２−イル）プロパン］二塩酸塩、２、２’−アゾビス［２−（３、４、５、６−テトラヒドロピリミジン−２−イル）プロパン］二塩酸塩、２、２’−アゾビス［２−（５−ヒドロキシ−３、４、５、６−テトラヒドロピリミジン−２−イル）プロパン］二塩酸塩、２、２’−アゾビス｛２−［１−（２−ヒドロキシエチル）−２−イミダゾリン−２−イル］プロパン｝二塩酸塩、２、２’−アゾビス［２−（２−イミダゾリン−２−イル）プロパン］、２、２’−アゾビス｛２−メチル−Ｎ−［１、１−ビス（ヒドロキシメチル）−２−ヒドロキシエチル］プロピオンアミド｝、２、２’−アゾビス｛２メチル−Ｎ−［１、１−ビス（ヒドロキシメチル）エチル］プロピオンアミド｝、２、２’−アゾビス［２−メチル−Ｎ−（２−ヒドロキシエチル）プロピオンアミド］、２、２’−アゾビス（２−メチルプロピオンアミ��）ジハイドレート、２、２’−アゾビス（２、４、４−トリメチルペンタン）、２、２’−アゾビス（２−メチルプロパン）、ジメチル、２、２’−アゾビスイソブチレート、４、４’−アゾビス（４−シアノ吉草酸）、２、２’−アゾビス［２−（ヒドロキシメチル）プロピオニトリル］等のアゾ化合物が挙げられる。
【００４９】
上記化学式（３）、（５）及び（６）のＹは、ハロゲンを含む官能基である。具体的には、Ｆ、Ｃｌ、Ｂｒ又はＩであり、Ｃｌ又はＢｒが好ましい。Ｃｌ又はＢｒを選択することにより、過充電時に熱的に不安定になる正極の熱安定性を向上させることが可能になる。ハロゲンは、脂肪族炭化水素基、脂環式炭化水素基、芳香族炭化水素基の一つ以上の水素が置換された形で存在する。
【００５０】
上記化学式（４）、（５）及び（６）のＷは、極性の高い官能基を有する高極性官能基である。高極性官能基としては、オキシアルキレン基［（ＡＯ）ｍＲ］、シアノ基、アミノ基、ヒドロキシル基（水酸基）、チオール基などが挙げられる。高極性官能基を適用することにより、電解液に対する親和性を高められる。オキシアルキレン基としては、ＡＯがエチレンオキシドのものであって、Ｒがメチルのものが好ましく、ｍは、１〜２０であり、好ましくは１〜１０であり、特に好ましくは１〜５である。
【００５１】
上記化学式（５）、（６）及び（７）において、ａ、ｂ及びｃは、モル基準による比率を表す。百分率（単位はｍｏｌ％である。）で表すことができ、０＜ａ≦１００、０＜ｂ＜１００、０≦ｃ＜１００である。本発明の効果を得るためには、ａ、ｂ及びｃが重要である。ｃが少ないと、ハロゲンの濃度が低下するため、本発明の効果が低下する。また、ａが増加すると、ポリマーの極性が低下して電解液に溶解しにくくなり、本発明の効果が低下する。
【００５２】
以上の観点から、ａは、５〜５０％が好ましく、１０〜４０％が特に好ましい。また、ｃは、３〜７０％が好ましく、５〜５０％が特に好ましい。
【００５３】
重合性化合物及び重合体のリチウム二次電池内での存在形態は、特に限定はされないが、電解液に共存させて用いることが好ましい。
【００５４】
電解液における重合性化合物及び重合体の存在状態は、電解液に溶解した状態（溶液）でもよく、電解液に懸濁した状態でもよい。
【００５５】
重合性化合物及び重合体の濃度（単位はｗｔ％である。）は、下記計算式（１）により算出することができる。
【００５６】
【数１】
0005546435.tif 000009
【００５７】
この濃度の範囲は、０〜１００ｗｔ％であり、好ましくは０．０１〜１０ｗｔ％であり、特に好ましくは１〜５ｗｔ％である。この値が大きいほど、電解液のイオン伝導性が低くなって電池性能が低下する。また、この値が小さいほど、本発明の効果は低下する。
【００５８】
重合体の数平均分子量（Ｍｎ）は、５０００００００以下であり、好ましくは１００００００以下である。更に好ましくは１０００００以下である。数平均分子量の低い重合体を用いることにより、電池性能の低下を抑制することができる。
【００５９】
電解液は、非水溶媒に支持電解質を溶解させたものである。
【００６０】
非水溶媒としては、支持電解質を溶解させるものであれば特に限定されないが、以下に挙げるものが好ましい。ジエチルカーボネート、ジメチルカーボネート、エチレンカーボネート、エチルメチルカーボネート、プロピレンカーボネート、γ−ブチルラクトン、テトロヒドロフラン、ジメトキシエタン等の有機溶媒であり、これらのうち一種または二種以上を混合して用いることもできる。また、不飽和二重結合を分子内に有するビニレンカーボネート又はビニルエチレンカーボネートを用いることもできる。
【００６１】
支持電解質は、非水溶媒に可溶なものならば特に問わないが、以下に挙げるものが好ましい。すなわち、ＬｉＰＦ６、ＬｉＮ（ＣＦ３ＳＯ２）２、ＬｉＮ（Ｃ２Ｆ６ＳＯ２）２、ＬｉＣｌＯ４、ＬｉＢＦ４、ＬｉＡｓＦ６、ＬｉＩ、ＬｉＢｒ、ＬｉＳＣＮ、Ｌｉ２Ｂ１０Ｃｌ１０、ＬｉＣＦ３ＣＯ２などの電解質塩であり、これらのうち一種又は二種以上を混合して用いることもできる。
【００６２】
正極活物質は、リチウムイオンを吸蔵・放出可能なものであり、一般式ＬｉＭＯ２（Ｍは遷移金属である。）で表される。例としては、ＬｉＣｏＯ２、ＬｉＮｉＯ２、ＬｉＭｎ１／３Ｎｉ１／３Ｃｏ１／３Ｏ２又はＬｉＭｎ０．４Ｎｉ０．４Ｃｏ０．２Ｏ２のような層状構造を有する酸化物、並びにＭの一部をＡｌ、Ｍｇ、Ｍｎ、Ｆｅ、Ｃｏ、Ｃｕ、Ｚｎ、Ａｌ、Ｔｉ、Ｇｅ、Ｗ及びＺｒよりなる群から選ばれた少なくとも１種以上の金属元素で置換した酸化物が挙げられる。また、ＬｉＭｎ２Ｏ４やＬｉ１＋ｘＭｎ２−ｘＯ４のようなスピネル型の結晶構造を有するＭｎ（マンガン）の酸化物が挙げられる。また、オリビン構造を有するＬｉＦｅＰＯ４又はＬｉＭｎＰＯ４を用いることもできる。
【００６３】
また、負極材料は、天然黒鉛、石油コークスや石炭ピッチコークス等から得られる易黒鉛化材料を２５００℃以上の高温で熱処理したもの、メソフェーズカーボン、非晶質炭素、炭素繊維、リチウムと合金化する金属、又は炭素粒子の表面に金属を担持した材料が用いられる。例えば、リチウム、銀、アルミニウム、スズ、ケイ素、インジウム、ガリウム及びマグネシウムからなる群より選ばれた金属あるいは合金である。また、該金属または該金属の酸化物を負極として利用できる。さらに、チタン酸リチウムを用いることもできる。
【００６４】
セパレータは、ポリオレフィン、ポリアミド、ポリエステルなどのポリマーからなるもの、繊維状のガラス繊維を用いたガラスクロス等を用いることができ、リチウム電池に悪影響を及ぼさない補強材であれば材質は問わないが、ポリオレフィンが好適に用いられる。
【００６５】
ポリオレフィンとしては、ポリエチレン、ポリプロピレンなどが挙げられ、それらのフィルムを重ね合わせて使用することもできる。
【００６６】
また、セパレータの通気度（ｓｅｃ／１００ｍＬ）は、１０〜１０００であり、好ましくは５０〜８００であり、特に好ましくは９０〜７００である。
【００６７】
過充電抑制剤は、所定の電圧で反応し、過充電を抑制するものである。その反応は、電池の作動電圧以上の電圧である。具体的には、Ｌｉ／Ｌｉ＋基準で２Ｖ以上であり、好ましくは４．４Ｖ以上である。この値が小さすぎると、電池の内部で過充電抑制剤が分解し、電池性能を低下させる。
【００６８】
以下、実施例を用いて更に具体的に説明するが、本発明はこれらの実施例に限定されるものではない。
【００６９】
＜電極の作製方法＞
＜正極＞
セルシード（日本化学工業（株）製コバルト酸リチウム）、ＳＰ２７０（日本黒鉛（株）製黒鉛）及びＫＦ１１２０（（株）クレハ製ポリフッ化ビニリデン）とを重量基準で８５：１０：１０の割合で混合し、Ｎ−メチル−２−ピロリドンに投入混合してスラリー状の溶液を作製した。このスラリーを厚さ２０μｍのアルミニウム箔（集電板）にドクターブレード法で塗布し、乾燥した。合剤塗布量は、１００ｇ／ｍ２であった。その後、プレスし、１０ｃｍ２の大きさに電極を裁断して正極を作製した。
【００７０】
＜負極＞
人造黒鉛とポリフッ化ビニリデンとを重量基準で９０：１０の割合で混合し、Ｎ−メチル−２−ピロリドンに投入混合してスラリー状の溶液を作製した。このスラリーを厚さ２０μｍの銅箔（集電板）にドクターブレード法で塗布し、乾燥した。合剤塗布量は、４０ｇ／ｍ２であった。合剤かさ密度が１．０ｇ／ｃｍ３になるようにプレスし、１０ｃｍ２の大きさに電極を裁断して負極を作製した。
【００７１】
＜ラミネート電池の作製方法および評価方法＞
正極と負極との間にポリオレフィン製のセパレータを挿入し、電極群を形成した。これに電解液を注液した。その後、電極群をアルミ製ラミネートで密封し、電池を作製した。その後、充放電を３サイクル繰り返すことにより電池を初期化した。
【００７２】
電池の充電は、予め設定した上限電圧まで電流密度０．１ｍＡ／ｃｍ２で充電した。放電は、予め設定した下限電圧まで電流密度０．１ｍＡ／ｃｍ２で放電した。上限電圧は４．２Ｖであり、下限電圧は２．５Ｖであった。３サイクル目に得られた放電容量を電池容量とした。その後、作製した電池を５．０Ｖまで電流密度０．１ｍＡ／ｃｍ２で過充電した。
【００７３】
＜熱安定性試験＞
過充電した電池を解体し、正極と負極とを分離した。分離した正極又は負極を測定容器に入れ、電解液を注入した。その後、測定容器を示差熱熱量測定装置（ＤＳＣ）に入れた。その後、測定サンプルを昇温速度１℃／ｍｉｎで加熱した。測定温度範囲は２５℃〜３００℃であった。
【実施例１】
【００７４】
下記化学式（８）で表されるモノマー（１）（０．２ｍｏｌ、４６ｇ）、下記化学式（９）で表されるモノマー（２）（０．６ｍｏｌ、１１３ｇ）及び下記化学式（１０）で表されるモノマー（３）（０．２ｍｏｌ、３６．４ｇ）を混合した。
【００７５】
【化８】
0005546435.tif 000010
【００７６】
【化９】
0005546435.tif 000011
【００７７】
【化１０】
0005546435.tif 000012
【００７８】
重合開始剤としてアゾビスイソブチロニトリル（ＡＩＢＮ）をモノマー（１）、モノマー（２）及びモノマー（３）の全量１００重量部に対して１重量部添加した。その後、ＡＩＢＮが溶解するまで攪拌した。その後、反応溶液を封緘し、６０℃のオイルバスで３時間反応させた。反応終了後、反応溶液を２００ｍＬのメタノールに加え、白色沈殿物を得た。その後、上記の液をろ過し、６０℃で減圧乾燥することにより、重合体Ａを得た。
【００７９】
重合体Ａを電解液（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【００８０】
この電解液を用いて電池を作製し、特性評価を行った。
【００８１】
作製した電池の電池容量は８０ｍＡｈであった。
【００８２】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【００８３】
その結果、正極の発熱開始温度は２６１℃であり、負極の発熱開始温度は１８５℃であった。
【実施例２】
【００８４】
モノマー（１）（０．２ｍｏｌ、４６ｇ）、モノマー（２）（０．６ｍｏｌ、１１３ｇ）及び下記化学式（１１）で表されるモノマー（４）（０．２ｍｏｌ、５２ｇ）を混合した。
【００８５】
【化１１】
0005546435.tif 000013
【００８６】
これに重合開始剤としてアゾビスイソブチロニトリル（ＡＩＢＮ）をモノマー（１）、モノマー（２）及びモノマー（４）の全量１００重量部に対して１重量部添加した。その後、ＡＩＢＮが溶解するまで攪拌した。その後、反応溶液を封緘し、６０℃のオイルバスで３時間反応させた。反応終了後、反応溶液を２００ｍＬのメタノールに加え、白色沈殿物を得た。その後、上記の液をろ過し、６０℃で減圧乾燥することにより、重合体Ｂを得た。
【００８７】
重合体Ｂを電解液（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【００８８】
この電解液を用いて電池を作製し、特性評価を行った。
【００８９】
作製した電池の電池容量は８０ｍＡｈであった。
【００９０】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【００９１】
その結果、正極の発熱開始温度は２６８℃であり、負極の発熱開始温度は１８６℃であった。
【実施例３】
【００９２】
モノマー（１）（０．２ｍｏｌ、４６ｇ）、モノマー（２）（０．６ｍｏｌ、１１３ｇ）及び下記化学式（１２）で表されるモノマー（５）（０．２ｍｏｌ、２８ｇ）を混合した。
【００９３】
【化１２】
0005546435.tif 000014
【００９４】
これに重合開始剤としてアゾビスイソブチロニトリル（ＡＩＢＮ）をモノマー（１）、モノマー（２）及びモノマー（５）の全量１００重量部に対して１重量部添加した。その後、ＡＩＢＮが溶解するまで攪拌した。その後、反応溶液を封緘し、６０℃のオイルバスで３時間反応させた。反応終了後、反応溶液を２００ｍＬのメタノールに加え、白色沈殿物を得た。その後、上記の液をろ過し、６０℃で減圧乾燥することにより、重合体Ｃを得た。
【００９５】
重合体Ｃを（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【００９６】
この電解液を用いて電池を作製し、特性評価を行った。
【００９７】
作製した電池の電池容量は８０ｍＡｈであった。
【００９８】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【００９９】
その結果、正極の発熱開始温度は２７１℃であり、負極の発熱開始温度は１８４℃であった。
【実施例４】
【０１００】
モノマー（１）（０．２ｍｏｌ、４６ｇ）、モノマー（２）（０．６ｍｏｌ、１１３ｇ）及び下記化学式（１３）で表されるモノマー（６）（０．２ｍｏｌ、３５ｇ）を混合した。
【０１０１】
【化１３】
0005546435.tif 000015
【０１０２】
これに重合開始剤としてアゾビスイソブチロニトリル（ＡＩＢＮ）をモノマー（１）、モノマー（２）及びモノマー（６）の全量１００重量部に対して１重量部添加した。その後、ＡＩＢＮが溶解するまで攪拌した。その後、反応溶液を封緘し、６０℃のオイルバスで３時間反応させた。反応終了後、反応溶液を２００ｍＬのメタノールに加え、白色沈殿物を得た。その後、上記の液をろ過し、６０℃で減圧乾燥することにより、重合体Ｄを得た。
【０１０３】
重合体Ｄを電解液（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【０１０４】
この電解液を用いて電池を作製し、特性評価を行った。
【０１０５】
作製した電池の電池容量は８０ｍＡｈであった。
【０１０６】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【０１０７】
正極の発熱開始温度は２７４℃であり、負極の発熱開始温度は１８４℃であった。
【実施例５】
【０１０８】
実施例４において重合体Ｄの濃度を１１ｗｔ％にすること以外は、実施例４と同様にして電池を作製し、熱安定性の評価をした。
【０１０９】
電池容量は７６ｍＡｈであった。また、正極の発熱開始温度は２６３℃であり、負極の発熱開始温度は１７９℃であった。
【実施例６】
【０１１０】
ガラス製のアンプル瓶にモノマー（１）（０．２ｍｏｌ、４６ｇ）及びモノマー（２）（０．６ｍｏｌ、１１３ｇ）を混合した。これに重合開始剤として和光純薬工業（株）製Ｖ７０（２、２’−アゾビス（４−メトキシ−２、４−ジメチルバレロニトリル））を加えた。
【０１１１】
この溶液をドライアイスで冷却した。一方、冷却した液体状の塩化ビニル（下記化学式（１４）で表されるモノマー（７））（０．２ｍｏｌ、１２．６ｇ）をガラスアンプル瓶に加え、その後、アンプル瓶を封緘した。
【０１１２】
【化１４】
0005546435.tif 000016
【０１１３】
このアンプル瓶を加熱した。反応終了後、反応溶液を２００ｍＬのメタノールに加え、白色沈殿物を得た。その後、上記の液をろ過し、６０℃で減圧乾燥することにより、重合体Ｅを得た。
【０１１４】
重合体Ｅを電解液（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【０１１５】
この電解液を用いて電池を作製し、特性評価を行った。
【０１１６】
作製した電池の電池容量は８１ｍＡｈであった。
【０１１７】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【０１１８】
正極の発熱開始温度は２６５℃であり、負極の発熱開始温度は１８０℃であった。
【実施例７】
【０１１９】
モノマー（１）（０．２ｍｏｌ、４６ｇ）、モノマー（２）（０．６ｍｏｌ、１１３ｇ）及び下記化学式（１５）で表されるモノマー（８）（０．２ｍｏｌ、７５．８ｇ）を混合した。
【０１２０】
【化１５】
0005546435.tif 000017
【０１２１】
これに重合開始剤としてアゾビスイソブチロニトリル（ＡＩＢＮ）をモノマー（１）、モノマー（２）及びモノマー（８）の全量１００重量部に対して１重量部添加した。その後、ＡＩＢＮが溶解するまで攪拌した。その後、反応溶液を封緘し、６０℃のオイルバスで３時間反応させた。反応終了後、反応溶液を２００ｍＬのメタノールに加え、白色沈殿物を得た。その後、上記の液をろ過し、６０℃で減圧乾燥することにより、重合体Ｆを得た。
【０１２２】
重合体Ｆを電解液（電解質塩：ＬｉＰＦ６、溶媒：ＥＣ／ＤＭＣ／ＥＭＣ＝１：１：１（体積比）、電解質塩濃度１ｍｏｌ／Ｌ）に３ｗｔ％になるように加えた。
【０１２３】
この電解液を用いて電池を作製し、特性評価を行った。
【０１２４】
作製した電池の電池容量は８０ｍＡｈであった。
【０１２５】
その後、電池を過充電した後、電池を解体して正極と負極とを分離した。分離した正極及び負極をそれぞれＤＳＣ測定用の容器に入れた。その後、電解液を加えて容器を封しした。この容器を測定装置に入れて、熱安定性を測定した。
【０１２６】
正極の発熱開始温度は２７２℃であり、負極の発熱開始温度は１８１℃であった。
【０１２７】
（比較例１）
実施例１において重合体を加えないこと以外は、実施例１と同様にして電池を作製し、評価を行った。
【０１２８】
電池容量は８０ｍＡｈであり、正極の発熱開始温度は２３０℃であり、負極の発熱開始温度は１８０℃であった。
【０１２９】
（比較例２）
実施例１において重合体の代わりにブロモベンゼンを加えること以外は、実施例１と同様にして電池を作製し、評価を行った。電池容量は７０ｍＡｈであり、正極の発熱開始温度は２３５℃であり、負極の発熱開始温度は１７１℃であった。
【０１３０】
（比較例３）
実施例１において重合体の代わりにクロロベンゼンを加えること以外は、実施例１と同様にして電池を作製し、評価を行った。
【０１３１】
電池容量は６８ｍＡｈであり、正極の発熱開始温度は２３７℃であり、負極の発熱開始温度は１６９℃であった。
【０１３２】
表１は、実施例及び比較例の結果をまとめたものである。
【０１３３】
【表１】
0005546435.tif 000018
【０１３４】
本表から、実施例１〜７においては、正極の発熱開始温度が２６１〜２７４℃と比較例に比べて高いことがわかる。
【０１３５】
以下、実施例のリチウム二次電池の構成について図を用いて説明する。
【０１３６】
図１は、リチウム二次電池（筒型リチウムイオン電池）を示す部分断面図である。
【０１３７】
正極１及び負極２は、これらが直接接触しないようにセパレータ３を挟み込んだ状態で円筒状に捲回してあり、電極群を形成している。正極１には正極リード５７が付設してあり、負極２には負極リード５５が付設してある。
【０１３８】
電極群は、電池缶５４に挿入してある。電池缶５４の底部及び上部には、絶縁板５９が設置してあり、電極群が電池缶５４と直接接触しないようにしてある。電池缶５４の内部には、電解液が注入してある。
【０１３９】
電池缶５４は、パッキン５８を介して蓋部５６と絶縁された状態で密封されている。
【０１４０】
図２は、実施例の二次電池（ラミネート型セル）を示す断面図である。
【０１４１】
本図に示す二次電池は、正極１及び負極２がセパレータ３を挟み込み形で積層されたものを非水電解液とともに包装体４で密封した構造を有する。正極１は、正極集電体１ａ及び正極合剤層１ｂを含み、負極２は、負極集電体２ａ及び負極合剤層２ｂを含む。正極集電体１ａは、正極端子５に接続してあり、負極集電体２ａは、負極端子６に接続してある。
【０１４２】
図３は、実施例の二次電池（角型電池）を示す斜視図である。
【０１４３】
本図において、電池１１０（非水電解液二次電池）は、角型の外装缶１１２に扁平状捲回電極体を非水電解液とともに封入したものである。蓋板１１３の中央部には、端子１１５が絶縁体１１４を介して設けてある。
【０１４４】
図４は、図３のＡ−Ａ断面図である。
【０１４５】
本図において、正極１１６及び負極１１８は、セパレータ１１７を挟み込む形で捲回され、扁平状捲回電極体１１９を形成している。外装缶１１２の底部には、正極１１６と負極１１８とが短絡しないように絶縁体１２０が設けてある。
【０１４６】
正極１１６は、正極リード体１２１を介して蓋板１１３に接続されている。一方、負極１１８は、負極リード体１２２及びリード板１２４を介して端子１１５に接続されている。リード板１２４と蓋板１１３とが直接接触しないように絶縁体１２３が挟み込んである。
【０１４７】
以上の実施例に係る二次電池の構成は例示であり、本発明の二次電池は、これらに限定されるものではなく、上記の過充電抑制剤を適用したものすべてを含む。
【符号の説明】
【０１４８】
１：正極、１ａ：正極集電体、１ｂ：正極合剤層、２：負極、２ａ：負極集電体、２ｂ：負極合剤層、３：セパレータ、４：包装体、５：正極端子、６：負極端子、５４：電池缶、５５：負極リード、５６：蓋部、５７：正極リード、５８：パッキン、５９：絶縁板、１０１：電池缶、１０２：正極端子、１０３：電池蓋、１１０：電池、１１２：外装缶、１１３：蓋板、１１４：絶縁体、１１５：端子、１１６：正極、１１７：セパレータ、１１８：負極、１１９：扁平状捲回電極体、１２０：絶縁体、１２１：正極リード体、１２２：負極リード体、１２３：絶縁体、１２４：リード板。
【図１】
0005546435.tif 000030
【図２】
0005546435.tif 000031
【図３】
0005546435.tif 000032
【図４】
0005546435.tif 000033